スラグ、フライアッシュ、メタカオリンで構成された群から選ばれる一つ以上の原材料と、アルカリ性水酸化物と炭酸塩とを含有する複合アルカリ活性化剤を含むセメントを含まないアルカリ活性結合材。前記原材料は88~96重量含まれ、前記複合アルカリ活性化剤は4~12重量含まれることを特徴とする請求項1に記載のセメントを含まないアルカリ活性結合材。前記複合アルカリ活性化剤は、アルカリ性水酸化物と炭酸塩とが2~44~6の重量比で含まれることを特徴とする請求項1に記載のセメントを含まないアルカリ活性結合材。前記アルカリ性水酸化物は、水酸化カリウム、水酸化ナトリウム、水酸化カルシウム、水酸化マグネシウム、水酸化バリウムで構成された群から選ばれるいずれか一つ以上であることを特徴とする請求項1に記載のセメントを含まないアルカリ活性結合材。前記炭酸塩は、炭酸カリウム、炭酸ナトリウム、炭酸カルシウム、炭酸マグネシウム、炭酸バリウムで構成された群から選ばれるいずれか一つ以上であることを特徴とする請求項1に記載のセメントを含まないアルカリ活性結合材。セメントの代替として請求項1~5のうちいずれか一項に記載のセメントを含まないアルカリ活性結合材を含むことを特徴とするセメントを含まないモルタル。前記セメントを含まないアルカリ活性結合材と砂は12~3の重量比で配合されることを特徴とする請求項6に記載のセメントを含まないモルタル。セメントの代替として請求項1~5のうちいずれか一項に記載のセメントを含まないアルカリ活性結合材を含むことを特徴とするセメントを含まないコンクリート。請求項8に記載のコンクリートで製造されることを特徴とするセメントを含まないコンクリート製品。前記コンクリート製品は、レンガ、ブロック、タイル、下水管、境界石、コンクリート杭、プレストレストコンクリート、コンクリートパネル、コンクリート管、マンホール、気泡コンクリート、コンクリート構造物を含むことを特徴とする請求項9に記載のセメントを含まないコンクリート製品。本発明者は、上記のような従来技術の問題点を解決するために研究を重ねた結果、セメントを含まないアルカリ活性結合材に含まれるアルカリ活性化剤の含有量及び配合比を調節して、現場適用性を向上させたセメントを含まないアルカリ活性結合材を開発するに至った。従って、本発明の目的は、適用したモルタル及び又はコンクリートの圧縮強度を改善すると共に、急結特性、流動性の損失など低い現場適用性も改善できる新しい組成の複合アルカリ活性化剤を含有するセメントを含まないアルカリ活性結合材、これを含むセメントを含まないモルタル及びコンクリートを提供することにある。本発明の他の目的は、アルカリ活性化剤を最適配合で組み合わせて、即ち、複合アルカリ活性化剤を用いることにより、必要な強度を得るためのアルカリ活性化剤の添加量を減少させることができ、経済性の改善されたセメントを含まないアルカリ活性結合材、これを含むセメントを含まないモルタル及びコンクリートを提供することにある。本発明の又他の目的は、既存のアルカリ活性結合材よりも均一な強度を得ることができ、製品安定性に優れたセメントを含まないアルカリ活性結合材、これを含むセメントを含まないモルタル及びコンクリートを提供することにある。本発明の目的は、以上で言及した目的に制限されず、言及しない又他の目的は以下の記載から当業者に明確に理解されるであろう。上記のような目的を達成するために、本発明は、スラグ、フライアッシュ、メタカオリンで構成された群から選ばれる一つ以上の原材料、及びアルカリ性水酸化物と炭酸塩を含有する複合アルカリ活性化剤を含む、セメントを含まないアルカリ活性結合材を提供する。望ましい実施例において、前記原材料は88~96重量含まれ、前記複合アルカリ活性化剤は4~12重量含まれる。望ましい実施例において、前記複合アルカリ活性化剤はアルカリ性水酸化物と炭酸塩が2~44~6の重量比で含まれる。望ましい実施例において、前記アルカリ性水酸化物は、水酸化カリウム、水酸化ナトリウム、水酸化カルシウム、水酸化マグネシウム、水酸化バリウムで構成された群から選ばれるいずれか一つ以上である。望ましい実施例において、前記炭酸塩は、炭酸カリウム、炭酸ナトリウム、炭酸カルシウム、炭酸マグネシウム、炭酸バリウムで構成された群から選ばれるいずれか一つ以上である。また、本発明は、セメントの代替材として、請求項1~5のうちいずれか一項に記載のセメントを含まないアルカリ活性結合材を含むことを特徴とするセメントを含まないモルタルを提供する。望ましい実施例において、前記セメントを含まないアルカリ活性結合材と砂とは12~3の重量比で配合される。また、本発明は、セメントの代替材として、請求項1~5のうちいずれか一項に記載のセメントを含まないアルカリ活性結合材を含むことを特徴とするセメントを含まないコンクリートを提供する。また、本発明は、請求項8に記載のコンクリートで製造されることを特徴とするセメントを含まないコンクリート製品を提供する。望ましい実施例において、前記コンクリート製品は、レンガ、ブロック、タイル、下水管、境界石、コンクリート杭、プレストレストコンクリート、コンクリートパネル、コンクリート管、マンホール、気泡コンクリート、コンクリート構造物を含む。本発明は次のような優れた効果を有する。本発明によると、適用されたモルタル及び又はコンクリートの圧縮強度を改善すると共に、急結特性、流動性の損失など低い現場適用性も改善することができる。なお、本発明によると、アルカリ活性化剤を最適配合で組み合わせて、即ち、複合アルカリ活性化剤を用いることにより、必要な強度を得るためのアルカリ活性化剤の添加量を減少させて経済性を向上させることができる。なお、本発明によると、既存のアルカリ活性結合材を適用したものよりも均一な強度を得ることができ、製品安定性に優れる。本発明で使用された用語は現在広く使われている一般的なものを選択したが、特定の場合は出願人が任意に選定した用語もあるので、この場合には、単純な用語の名称でない発明の詳細な説明部分に記載された意味を考慮して、その意味が把握されなければならない。以下、望ましい実施例及び図面を参照して本発明の技術的構成を詳細に説明する。但し、本発明は、これらの実施例により限定されるものではない。明細書全体に亘って同じ構成要素に対しては同じ参照番号を付す。本発明の複合アルカリ活性化剤を含む、セメントを含まないアルカリ活性結合材は、セメントを代替できるセメントを含まないアルカリ活性結合材、これを含むセメントを含まないモルタル又はコンクリートであって、特に、原材料としてスラグ、フライアッシュ、メタカオリンのうちいずれか一つ以上を使用し、アルカリ活性化剤として水酸化イオンを含有するアルカリ性水酸化物と炭酸イオンを含有する炭酸塩とを一定の重量比で配合した複合アルカリ活性化剤を使用することにその技術的特徴がある。即ち、本発明では、既存のセメントを含まないアルカリ活性結合材に単独で使用された複合アルカリ活性化剤、即ち、アルカリ性無機質材料の代わりに二以上のアルカリ性無機質材料が特定の配合比で配合された複合アルカリ活性化剤を使用することにより、適用されたモルタル又はコンクリートの強度のみでなく、現場適用性が著しく改善される。なお、本発明は、セメントの使用によるセメントの毒性及びセメントの製造時に発生する二酸化炭素、セメントの生産による天然資源の枯渇などの問題点を解決し、アルカリ性無機質材料の添加量を減少させることにより、経済性を改善させ、且つ均一な強度を得ることができ、製品安定性に優れる。より具体的には、本発明のセメントを含まないアルカリ活性結合材は、原材料が88~96重量含まれ、複合アルカリ活性化剤が4~12重量含まれ、原材料は粉末度4000cm2g以上のものを使用することが可能であり、特に、スラグは高炉スラグ、電気炉スラグ、転炉スラグのうちいずれか一つ以上が使用されるが、望ましくは高炉スラグが良い。また、複合アルカリ活性化剤は、アルカリ性水酸化物と炭酸塩とが2~44~6の重量比で含まれることが望ましいが、より望ましくはアルカリ性水酸化物と炭酸塩とが35の重量比で含まれることが良い。ここで、アルカリ性水酸化物は、アルカリ性であり、水酸化イオンを含有する全ての化合物であって、望ましくは、水酸化カリウム、水酸化ナトリウム、水酸化カルシウム、水酸化マグネシウム、水酸化バリウムからなる群より選ばれるいずれか一つ以上である。また、炭酸塩は、炭酸の水素が金属に置換された塩、即ち、二酸化炭素又は水酸化物で構成される化合物であって、炭酸イオンを含有するが、望ましくは、炭酸カリウム、炭酸ナトリウム、炭酸カルシウム、炭酸マグネシウム、炭酸バリウムからなる群より選ばれるいずれか一つ以上である。以下、実施例で使用されるGGBSは、高炉スラグを一定の大きさの粉末に微粉砕したものであって、高炉スラグ微粉末を意味する。GGBS96重量、水酸化ナトリウム2重量、炭酸ナトリウム2重量を均一に混合してセメントを含まないアルカリ活性結合材1を製造した。GGBS95重量、水酸化ナトリウム2重量、炭酸ナトリウム3重量を均一に混合してセメントを含まないアルカリ活性結合材2を製造した。GGBS94重量、水酸化ナトリウム2重量、炭酸ナトリウム4重量を均一に混合してセメントを含まないアルカリ活性結合材3を製造した。GGBS93重量、水酸化ナトリウム2重量、炭酸ナトリウム5重量を均一に混合してセメントを含まないアルカリ活性結合材4を製造した。GGBS92重量、水酸化ナトリウム2重量、炭酸ナトリウム6重量を均一に混合してセメントを含まないアルカリ活性結合材5を製造した。GGBS95重量、水酸化ナトリウム3重量、炭酸ナトリウム2重量を均一に混合してセメントを含まないアルカリ活性結合材6を製造した。GGBS94重量、水酸化ナトリウム3重量、炭酸ナトリウム3重量を均一に混合してセメントを含まないアルカリ活性結合材7を製造した。GGBS93重量、水酸化ナトリウム3重量、炭酸ナトリウム4重量を均一に混合してセメントを含まないアルカリ活性結合材8を製造した。GGBS92重量、水酸化ナトリウム3重量、炭酸ナトリウム5重量を均一に混合してセメントを含まないアルカリ活性結合材9を製造した。GGBS91重量、水酸化ナトリウム3重量、炭酸ナトリウム6重量を均一に混合してセメントを含まないアルカリ活性結合材10を製造した。GGBS94重量、水酸化ナトリウム4重量、炭酸ナトリウム2重量を均一に混合してセメントを含まないアルカリ活性結合材11を製造した。GGBS93重量、水酸化ナトリウム4重量、炭酸ナトリウム3重量を均一に混合してセメントを含まないアルカリ活性結合材12を製造した。GGBS92重量、水酸化ナトリウム4重量、炭酸ナトリウム4重量を均一に混合してセメントを含まないアルカリ活性結合材13を製造した。GGBS91重量、水酸化ナトリウム4重量、炭酸ナトリウム5重量を均一に混合してセメントを含まないアルカリ活性結合材14を製造した。GGBS90重量、水酸化ナトリウム4重量、炭酸ナトリウム6重量を均一に混合してセメントを含まないアルカリ活性結合材15を製造した。GGBS93重量、水酸化ナトリウム5重量、炭酸ナトリウム2重量を均一に混合してセメントを含まないアルカリ活性結合材16を製造した。GGBS92重量、水酸化ナトリウム5重量、炭酸ナトリウム3重量を均一に混合してセメントを含まないアルカリ活性結合材17を製造した。GGBS91重量、水酸化ナトリウム5重量、炭酸ナトリウム4重量を均一に混合してセメントを含まないアルカリ活性結合材18を製造した。GGBS90重量、水酸化ナトリウム5重量、炭酸ナトリウム5重量を均一に混合してセメントを含まないアルカリ活性結合材19を製造した。GGBS89重量、水酸化ナトリウム5重量、炭酸ナトリウム6重量を均一に混合してセメントを含まないアルカリ活性結合材20を製造した。GGBS92重量、水酸化ナトリウム6重量、炭酸ナトリウム2重量を均一に混合してセメントを含まないアルカリ活性結合材21を製造した。GGBS91重量、水酸化ナトリウム6重量、炭酸ナトリウム3重量を均一に混合してセメントを含まないアルカリ活性結合材22を製造した。GGBS90重量、水酸化ナトリウム6重量、炭酸ナトリウム4重量を均一に混合してセメントを含まないアルカリ活性結合材23を製造した。GGBS89重量、水酸化ナトリウム6重量、炭酸ナトリウム5重量を均一に混合してセメントを含まないアルカリ活性結合材24を製造した。GGBS88重量、水酸化ナトリウム6重量、炭酸ナトリウム6重量を均一に混合してセメントを含まないアルカリ活性結合材25を製造した。水と実施例1で得られたセメントを含まないアルカリ活性結合材1との配合重量比が50であり、アルカリ活性結合材1と細骨材との配合重量比が1245となるように配合し、均一に撹拌してセメントを含まないモルタル1を製造した。セメントを含まないアルカリ活性結合材1の代わりに実施例2~実施例25で得られたセメントを含まないアルカリ活性結合材2~25をそれぞれ使用したことを除いては、実施例26と同様の方法でセメントを含まないモルタル2~25をそれぞれ製造した。実施例26~実施例50で製造されたセメントを含まないモルタル1~25を室温で養生して硬化体を形成し、複合アルカリ活性化剤の含有量による材齢圧縮強度を実験してその結果を図1~図11に示す。図1~図11を参照すると、セメントを含まないモルタルに適用したセメントを含まないアルカリ活性結合材に含まれた複合アルカリ活性化剤の含有量が8~10重量である際、30MPa以上の強度が発現されたことが分かる。また、実施例1~実施例5で得られたセメントを含まないアルカリ活性結合材及び実施例6~実施例10で得られたセメントを含まないアルカリ活性結合材では、炭酸ナトリウムの添加量が5重量となるまでは圧縮強度が線形に増加し、それ以上が添加されると強度が低下する傾向性を見せた。しかしながら、実施例11~実施例25で得られたセメントを含まないアルカリ活性結合材では、炭酸ナトリウムの添加量を増加させると、持続的に圧縮強度が上昇する結果を確認することができた。実施例26~実施例50で製造されたセメントを含まないモルタル1~25を用いて複合アルカリ活性化剤の含有量によるセメントを含まないモルタルの凝結特性を実験してその結果を図12~図14に示す。図12~図14を参照すると、複合アルカリ活性化剤、即ち、水酸化ナトリウムと炭酸ナトリウムの組み合わせは、セメントを含まないモルタルの凝結特性にも注目するほどの影響を及ぼしたことが分かる。即ち、水酸化ナトリウムを単独で添加する場合には添加量が増加するにつれ凝結時間が減少するのに対し、炭酸ナトリウムを水酸化ナトリウムと組み合わせて添加する場合には、全体複合アルカリ活性化剤に対する添加量を比較する際、炭酸ナトリウムの添加量が増加するほど凝結時間が増加することが分かる。これは、特に、水酸化ナトリウム6重量の凝結曲線と、水酸化ナトリウム3重量と炭酸ナトリウム4重量及び5重量を組合わせた凝結曲線から確認することができる。また、水酸化ナトリウムの添加量の増加がモルタルの凝結時間の減少に支配的に作用するが、このような凝結特性は炭酸ナトリウムを添加させることにより制御され、即ち炭酸ナトリウムの添加量を増加させることにより、凝結を効果的に遅延させることができることが分かる。具体的に開示しないが、以上の実験結果はコンクリートにおいても同様である。したがって、前記実験結果から、本発明に係るセメントを含まないアルカリ活性結合材は、水酸化イオンと炭酸イオンとを含有した複合アルカリ活性化剤を使用することにより、即ち、水酸化イオン炭酸イオンの陰イオン基を組み合わせると、前記セメントを含まないアルカリ活性結合材を適用したモルタル及び又はコンクリートで安定的で且つ均一な強度発現を可能にするので、強度性能が改善されるのみでなく、複合アルカリ活性化剤の陰イオン基の配合比を調節することから凝結時間を制御できることが分かる。また、本発明は、セメントを含まないアルカリ活性結合材を含むコンクリートで軽量レンガ、レンガ、歩道ブロック、護岸ブロック、魚道ブロック、下水管、境界石、コンクリート管を含む、セメントを含まないコンクリート2次製品を製造できるのみでなく、セメントを含まないコンクリート構造部材も製造することができる。このように本発明のセメントを含まないコンクリート製品は、コンクリート2次製品及びコンクリート構造部材を含む非ナトリウム系アルカリ活性結合材を含むが、その強度の発現が安定的で且つ均一であるのみでなく、発現した強度が維持され、品質が向上する。また、実施例で示さないが、上記のような実験結果は、セメントを含まないアルカリ活性結合材に含まれる複合アルカリ活性化剤に含まれる陰イオン基、即ち、水酸化イオン炭酸イオンが一定の配合比で存在すると陰イオンと結合される陽イオンを異にしても、例えば、水酸化バリウムと炭酸カルシウムの組み合わせが複合アルカリ活性化剤として使用された場合も類似した結果を有する。また、上述した実施例及び実験例に使用したセメントを含まないアルカリ活性結合材の高炉スラグの代替としてフライアッシュを使用しても、上述したことと類似する結果を得ることができた。